アルゴン、ヘリウム及び酸素からなる三元気体混合物であって、19.5乃至20.5のヘリウム、2.7乃至3.3の酸素、及び残部アルゴン体積からなることを特徴とする三元気体混合物。先行する請求項に記載の気体混合物であって、19.8乃至20.2のヘリウムを含んでいることを特徴とする気体混合物。先行する請求項の何れかに記載の気体混合物であって、2.8乃至3.2の酸素を含んでいることを特徴とする気体混合物。先行する請求項の何れか1つに記載の気体混合物であって、2.9乃至3.1の酸素を含んでいることを特徴とする気体混合物。先行する請求項の何れか1つに記載の気体混合物であって、20のヘリウム、3のO2、及び残部アルゴンからなることを特徴とする気体混合物。消耗溶加ワイヤ及びガスシールドを使用して少なくとも1つの炭素鋼部品を電気アーク溶接する方法であって、前記ガスシールドは請求項1乃至5の何れか1つに記載の三元気体混合物により形成されることを特徴とする方法。請求項6に記載の方法であって、MIG/MAGタイプであることを特徴とする方法。請求項6及び7の何れかに記載の方法であって、アークはロータリアークであることを特徴とする方法。請求項6乃至8の何れか1項に記載の方法であって、前記消耗溶加ワイヤをアークにより溶融させて、回転液体線による金属移行を得ることを特徴とする方法。請求項6乃至9の何れか1項に記載の方法であって、溶接される1又は複数の前記部品は互いに重なっているか又は覆っており、この重なり又は覆いの位置でロータリアーク溶接が行われることを特徴とする方法。請求項6乃至10の何れか1項に記載の方法であって、溶接される前記部品は段付きタイプの形態であり、好ましくは、溶接される前記部品は熱水タンク、消火器、コンプレッサ、冷却装置、又はLPGガスシリンダタイプの圧力容器の構成要素であることを特徴とする方法。請求項6乃至11の何れか1項に記載の方法であって、溶接される前記部品は互いに重なる円筒状の端を備えていることを特徴とする方法。請求項6乃至12の何れか1項に記載の方法であって、29.5V乃至35Vの、好ましくは34V未満のアーク電圧を使用することを特徴とする方法。請求項6乃至13の何れか1項に記載の方法であって、3mm以下、好ましくは2mm以下の厚さを有している1以上の部分が溶接されることを特徴とする方法。請求項6乃至14の何れか1項に記載の方法であって、前記ワイヤは0.8乃至1mmの直径を有していることを特徴とする方法。